(57)【要約】  被写体または光源からの光が入射する撮像素子が内蔵された撮像装置に用いられる光学部材１００であって、被写体または光源と撮像素子との間に配置され、入射光に対し透過性を有する基材１０と、基材１０に一体に形成された、撮像素子に入射する光の一部を遮断する遮光膜２０とを有し、遮光膜２０の形成領域における透過スペクトルが、可視波長帯域乃至赤外波長帯域に透過率が１％〜１０％の波長帯域を有する。
2015020076.tif 000002
【特許請求の範囲】
【請求項１】
被写体または光源からの光が入射する撮像素子が内蔵された撮像装置に用いられる光学部材であって、
前記被写体または光源と前記撮像素子との間に配置され、前記入射光に対し透過性を有する基材と、
前記基材に一体に形成された、前記撮像素子に入射する光の一部を遮断する遮光膜と
を有し、
前記遮光膜形成領域における透過スペクトルが、可視波長帯域乃至赤外波長帯域に透過率が１％〜１０％の波長帯域を有することを特徴とする光学部材。
【請求項２】
前記遮光膜が、複数の色素、または複数の色素および赤外線吸収微粒子の組み合わせを含む請求項１記載の光学部材。
【請求項３】
前記遮光膜が、赤色色素を含む請求項１または２記載の光学部材。
【請求項４】
６００ｎｍ以上の波長帯域に、前記透過率が１％〜１０％の波長帯域を有する請求項１乃至３のいずれか１項記載の光学部材。
【請求項５】
前記透過率が１％〜１０％の波長帯域を有する帯域の幅が１ｎｍ〜１５０ｎｍである請求項１乃至４のいずれか１項記載の光学部材。
【請求項６】
前記基材が、赤外波長帯域に吸収を有するガラスを含む請求項１乃至５のいずれか１項記載の光学部材。
【請求項７】
前記基材が、ＣｕＯを添加したフツリン酸塩系ガラスもしくはリン酸塩系ガラスを含む請求項１乃至５のいずれか１項記載の光学部材。
【請求項８】
カバー部材である請求項１乃至７のいずれか１項記載の光学部材。
【請求項９】
被写体または光源からの光が入射する撮像素子が内蔵された撮像装置に用いられる光学部材の製造方法であって、
前記入射光に対し透過性を有する基材の一方の主面に、所定のパターン形状を有する遮光膜を形成する工程を具備し、
前記遮光膜の形成領域における透過スペクトルが、可視波長帯域乃至赤外波長帯域に透過率が１％〜１０％の波長帯域を有するように組み合わせた複数の色素、または複数の色素および赤外線吸収微粒子を含む樹脂を、前記遮光膜の形成材料として用いることを特徴とする光学部材の製造方法。
【請求項１０】
被写体または光源からの光が入射する撮像素子と、
前記被写体または光源と前記撮像素子との間に配置されたレンズと、
前記被写体または光源と前記撮像素子との間に配置された、請求項１乃至８のいずれか１項記載の光学部材と
を備えたことを特徴とする撮像装置。
【発明の詳細な説明】
【技術分野】
【０００１】
本発明は、光学部材とその製造方法、並びに撮像装置に関する。
【背景技術】
【０００２】
ＣＣＤ(Charge Coupled Device)やＣＭＯＳ(Complementary Metal Oxide Semiconductor)イメージセンサ等の固体撮像素子を用いた撮像装置においては、撮像素子に入射する光の量を調整し、撮像素子が受光により発生する電荷が飽和して撮像できなくなることを防いだり、撮像装置内のレンズ、センサ等の光学部材やその保持部材等からの反射や散乱による迷光をカットするため、いわゆる絞りと称する遮蔽部材が配置されている。【０００３】
従来、このような遮蔽部材は撮像装置を構成する一部材として独立して設けられていた。しかし、近年は撮像装置の小型化を図るため、撮像素子上に配置されるカバーガラスや光学フィルタ等の周縁部に、絞りとして機能する枠状の黒色の被膜（遮光膜）が一体に設けられている（例えば、特許文献１参照）。一体化することにより、省スペース化を図れるだけでなく、部品数の削減や、組み立て工程の簡素化を図ることができる。【０００４】
しかし、この場合、遮光膜を設けたカバーガラスや光学フィルタ等を取り付ける際の位置合わせが問題となる。すなわち、カバーガラスや光学フィルタ等に設けられた遮光膜が十分にその機能を発揮するためには、撮像素子に対し適正な位置に配置される必要があり、そのためには、カバーガラスや光学フィルタ等を通して遮光膜と撮像素子を観察しながら正確な位置に取り付ける必要がある。しかし、撮像素子の外縁部は遮光膜下にあるため確認できず、したがって正確な位置合わせができなかった。もしくは、正確な位置合わせをするために、位置合わせ個所の遮光膜を切り欠くなど、遮光膜の機能を一部犠牲にする必要があった。
【先行技術文献】
【特許文献】
【０００５】
【特許文献１】特開２００２−２６８１２０号公報
【発明の概要】
【発明が解決しようとする課題】
【０００６】
本発明は、撮像装置内に配置される、遮光膜が一体に設けられた光学部材であって、撮像素子に対する位置合わせを容易かつ正確に行うことができる光学部材及びその製造方法、また、そのような光学部材を用いた撮像装置の提供を目的とする。
【課題を解決するための手段】
【０００７】
本発明の一態様に係る光学部材は、被写体または光源からの光が入射する撮像素子が内蔵された撮像装置に用いられる光学部材であって、前記被写体または光源と前記撮像素子との間に配置され、前記入射光に対し透過性を有する基材と、前記基材に一体に形成された、前記撮像素子に入射する光の一部を遮断する遮光膜とを有し、前記遮光膜形成領域における透過スペクトルが、可視波長帯域乃至赤外波長帯域に透過率が１％〜１０％の波長帯域を有することを特徴としている。
ここで、「可視波長帯域」とは３６０ｎｍ〜７６０ｎｍの帯域をいい、「赤外波長帯域」とは７６０ｎｍ〜１２００ｎｍの帯域をいう。【０００８】
本発明の他の態様に係る光学部材の製造方法は、被写体または光源からの光が入射する撮像素子が内蔵された撮像装置に用いられる光学部材の製造方法であって、前記入射光に対し透過性を有する基材の一方の主面に、所定のパターン形状を有する遮光膜を形成する工程を具備し、前記遮光膜の形成領域における透過スペクトルが、可視波長帯域乃至赤外波長帯域に透過率が１％〜１０％の波長帯域を有するように組み合わせた複数の色素、または複数の色素および赤外線吸収微粒子を含む樹脂を、前記遮光膜の形成材料として用いることを特徴としている。【０００９】
本発明の他の態様に係る撮像装置は、被写体または光源からの光が入射する撮像素子と、前記被写体または光源と前記撮像素子との間に配置されたレンズと、前記被写体または光源と前記撮像素子との間に配置された上記光学部材とを備えたことを特徴としている。
【発明の効果】
【００１０】
本発明によれば、遮光膜が一体に設けられた光学部材であって、撮像素子に対する位置合わせを容易かつ正確に行うことができる光学部材を提供できる。また、本発明によれば、そのような光学部材を備えた撮像装置を提供できる。
【図面の簡単な説明】
【００１１】
【図１】本発明の第１の実施形態の光学部材を概略的に示す図であり、（ａ）は平面図、（ｂ）は断面図である。
【図２】図１に示す光学部材の遮光膜形成領域における透過スペクトルを説明する図である。
【図３】本発明の第２の実施形態の撮像装置を概略的に示す断面図である。
【図４】本発明の実施例の光学部材の透過スペクトルを示す図である。
【発明を実施するための形態】
【００１２】
以下、本発明の実施の形態について説明する。なお、説明は図面に基づいて説明するが、それらの図面は図解のために提供されるものであり、本発明はそれらの図面に何ら限定されない。また、各図において、共通する部分には同一符号を付している。
【００１３】
（第１の実施形態）
図１は、本発明の第１の実施形態による光学部材を概略的に示す図であり、（ａ）は平面図、（ｂ）は断面図である。
【００１４】
この光学部材１００は、撮像素子を収容したパッケージの上面に接着固定され、被写体または光源からの光を撮像素子へ入射光として透過するカバー部材である。図１に示すように、板状のカバー部材本体１０と、その一方の主面の外周部に一体に形成された枠状の遮光膜２０とを備える。図１中の破線は、光学部材１００を撮像素子パッケージ上面に接着固定したときの撮像素子の位置を示している。
【００１５】
カバー部材本体１０は、透明基材からなる。透明基材の表面には、可視波長帯域の光は透過するが、紫外波長帯域及び／または赤外波長帯域の光を反射または吸収する紫外・赤外光反射／吸収膜や、反射防止膜が設けられていてもよい。これらの材料については後で詳述する。
【００１６】
遮光膜２０は、無機または有機色素、あるいは無機または有機色素及び赤外線吸収微粒子を含有する樹脂によって、カバー部材本体１０の一主面に形成されている。この遮光膜２０は、例えば、図２に示すように、遮光膜２０が形成された領域に入射する光の透過率が、可視波長帯域乃至赤外波長帯域の一部で僅かに（具体的には、１％〜１０％の透過率）高くなっている帯域を有するように形成されている。すなわち、この遮光膜２０は、この遮光膜２０に入射する光の透過を略遮断するが、可視波長帯域乃至赤外波長帯域の一部の波長帯域の光を僅かに透過させる膜で形成されている。このような膜は、遮光膜として十分に機能し、撮像素子に入射する光の量を調節するとともに、迷光を防止する。
【００１７】
遮光膜２０の透過率が僅かに高くなっている波長帯域（以下、「透過波長帯域」ともいう）は、少なくともカバー部材本体１０を透過する可視波長帯域として６００ｎｍ以上の波長帯域から選択されることが好ましい。例えば、カバー部材本体１０が赤外波長帯域の光を遮断するものであれば、透過波長帯域は、可視波長帯域から選択される。また、カバー部材本体１０が可視波長帯域から赤外波長帯域のあらゆる波長の光を透過するものであれば、透過波長帯域は、可視波長帯域及び赤外波長帯域のいずれであってもよい。遮光膜本来の機能を発揮させる観点から、透過波長帯域は、赤外波長帯域またはその近傍であることが好ましい。また、遮光膜２０の透過波長帯域が赤外波長帯域内であると、カバー部材本体１０が赤外波長帯域の光を反射または吸収する赤外光反射／吸収膜を有する場合において、光学部材１００において所定の透過率（１％〜１０％）が得られなくなるおそれがある。そのため、遮光膜２０の透過波長帯域は７００ｎｍ以下が好ましく、６９０ｎｍ以下がより好ましい。
【００１８】
また、カバー部材１００の遮光膜２０形成領域における「透過波長帯域」の光の透過率は、１％〜１０％が好ましく、１％〜５％がより好ましい。なお、「カバー部材１００の遮光膜２０形成領域における光の透過率」とは、カバー部材本体１０の透過率と遮光膜２０の透過率の積によって与えられる。透過率が高過ぎると遮光膜本来の迷光防止機能等が低下し、透過率が低すぎると、カバー部材１００を撮像素子上に接着固定する際の位置合わせが困難になる。また、「透過波長帯域」の幅は、遮光膜本来の機能を発揮させる観点からは、狭いことが好ましい。具体的には、１５０ｎｍ以下が好ましく、１００ｎｍ以下がより好ましい。ここで「透過波長帯域の幅」とは、カバー部材１００の遮光膜２０における透過率が、１％〜１０％の範囲を示す連続した波長帯域に相当する。また、透過波長帯域の幅は、狭すぎると観察光の強度が十分に得られなくなるため、１ｎｍ以上が好ましく、１０ｎｍ以上がより好ましい。
【００１９】
このような光透過特性を有する遮光膜２０は、無機または有機色素、あるいは赤外線吸収微粒子を適宜組み合わせて上述したような所望の波長帯域で選択的に透過率が高くなるように調製した遮光性の樹脂を用いて形成できる。
【００２０】
樹脂の種類は特に限定されるものではなく、紫外波長帯域等の光の照射によって硬化する光硬化性樹脂、熱可塑性樹脂、熱硬化性樹脂のいずれも使用可能である。具体的には、アクリル樹脂、エポキシ樹脂、エン・チオール樹脂、ポリカーボネート樹脂、ポリエーテル樹脂、ポリアリレート樹脂、ポリサルホン樹脂、ポリエーテルサルホン樹脂、ポリパラフェニレン樹脂、ポリアリーレンエーテルフォスフィンオキシド樹脂、ポリイミド樹脂、ポリアミドイミド樹脂、ポリエチレンテレフタレート樹脂、ポリエチレンナフタレート樹脂、ポリオレフィン樹脂、環状オレフィン樹脂、ポリエステル樹脂等が挙げられる。
【００２１】
また、色素は、顔料及び染料のいずれであってもよい。耐久性の点からは顔料の使用が好ましいが、染料は、透過スペクトルの調整が顔料に比べ容易であるという利点を有する。顔料を使用する場合、着色性の点から、粒径が５００ｎｍ以下のものが好ましい。ただし、粒径があまり小さくなると耐久性が低下する場合があることから、顔料は粒径が５０ｎｍ〜５００ｎｍのものがより好ましい。顔料の粒径は５０〜３００ｎｍがより一層好ましく、５０ｎｍ〜１００ｎｍが特に好ましい。ここで、「粒径」とは、溶媒中に分散された粒子の平均粒径（Ｄ５０（体積基準））をいい、例えば、レーザ回折散乱式粒度分布測定装置により測定できる。なお、顔料は分散の状態により、一次粒子もしくはそれらが凝集した二次粒子の形態をとるが、そのいずれであってもよい。
【００２２】
また、赤外線吸収微粒子としては、例えば、ＩＴＯ（indium tin Oxide）、ＡＴＯ（antimony tin oxide）、酸化タングステン等の微粒子が挙げられる。
【００２３】
上記遮光性の樹脂には、必要に応じて溶媒や分散媒を混合してもよい。溶媒または分散媒としては、水、アルコール、ケトン、エーテル、エステル、アルデヒド、アミン、脂肪族炭化水素、脂環族炭化水素、芳香族炭化水素等が挙げられる。これらは、１種を単独で用いてもよく、２種以上を混合して用いてもよい。
【００２４】
遮光性の樹脂には、さらに、任意成分として、本発明の効果を阻害しない範囲で、必要に応じて、色調補正色素、紫外線吸収剤、レベリング剤、帯電防止剤、熱安定剤、光安定剤、酸化防止剤、分散剤、難燃剤、滑剤、可塑剤等を配合できる。
【００２５】
紫外線吸収剤としては、ベンゾトリアゾール系紫外線吸収剤、ベンゾフェノン系紫外線吸収剤、サリシレート系紫外線吸収剤、シアノアクリレート系紫外線吸収剤、トリアジン系紫外線吸収剤、オキザニリド系紫外線吸収剤、ニッケル錯塩系紫外線吸収剤、無機系紫外線吸収剤等が挙げられる。
【００２６】
無機系紫外線吸収剤としては、例えば、酸化亜鉛、酸化チタン、酸化セリウム、酸化ジルコニウム、マイカ、カオリン、セリサイト等の粒子が挙げられる。無機系紫外線吸収剤の数平均凝集粒子径は、透過光の散乱を抑える点から、５ｎｍ〜２００ｎｍが好ましく、５ｎｍ〜１００ｎｍがより好ましく、５ｎｍ〜７０ｎｍがより一層好ましい。
紫外線吸収剤の含有量は、樹脂１００質量部に対して、好ましくは０．０１質量部〜１０質量部、より好ましくは０．０５質量部〜５質量部である。
【００２７】
光安定剤としては、ヒンダードアミン類や、ニッケルビス（オクチルフェニル）サルファイド、ニッケルコンプレクス−３，５−ジ−ｔｅｒｔ−ブチル−４−ヒドロキシベンジルリン酸モノエチラート、ニッケルジブチルジチオカーバメート等のニッケル錯体等が挙げられる。光安定剤の含有量は、樹脂１００質量部に対して、好ましくは０．０１質量部〜１０質量部、より好ましくは０．５質量部〜５質量部である。
【００２８】
上記任意成分は、それぞれ１種を単独で用いてもよく、２種以上を混合して用いてもよい。
【００２９】
以下、遮光膜２０の形成方法として、４００ｎｍ〜７００ｎｍの波長帯域の光は透過するが、それより長波長の帯域の光は透過しないカバー部材本体１０上に、６００ｎｍ〜７００ｎｍの波長帯域に透過波長帯域を有する遮光膜２０を形成する場合（例１）、及び可視波長帯域の光のみならず赤外波長帯域の光も透過するカバー部材本体１０上に、赤外波長帯域に透過波長帯域を有する遮光膜２０を形成する場合（例２）を例に説明する。
【００３０】
（１）まず、例１の場合の遮光膜２０の形成方法を説明する。
複数の無機または有機色素を樹脂に混合し、さらに必要に応じて溶媒または分散媒を混合して、遮光性の樹脂を調製する。色素は、赤色色素、青色色素、黄色色素及び緑色色素の組み合わせが好ましい。赤色色素、青色色素、黄色色素及び緑色色素はそれぞれ１種を単独で使用してもよく、２種以上を混合して使用してもよい。これらの色素の使用により、透過波長帯域を６００ｎｍ〜７００ｎｍの範囲内に容易に調整できる。透過波長帯域及びその透過率は、色素の混合比を変えることにより調整できる。色素の樹脂に対する混合量は、粘性、塗工性、及び色素同士の凝集防止の点から、その合計量で樹脂１００質量部に対し１０質量部〜８０質量部の範囲が好ましく、１０質量部〜６０質量部に範囲がより好ましい。
【００３１】
使用される赤色色素の例としては、アリザリンレッド、キナクリドンレッド、ナフトールレッド、モノアゾレッド、ポリアゾレッド、ペリレンレッド、アンスラキノニルレッド、ジケトピロロピロールレッド、モノアゾレッド等の、シアニン、フタロシアニン、スクアリリウム、クロコニウム等の構造を有する色素が挙げられる。上記有機色素以外に、カドミウムレッド、バーミリオン、酸化鉄赤等の無機色素も使用できる。
赤色色素の好ましい具体例としては、ピグメントレッド８１、ピグメントレッド１２２、ピグメントレッド１４６、ピグメントレッド１４９、ピグメントレッド１６８、ピグメントレッド１７７、ピグメントレッド１８５、ピグメントレッド２０２、ピグメントレッド２５４、ピグメントレッド２５５、ピグメントレッド２６４等が挙げられる。
【００３２】
使用される青色色素の例としては、フタロシアニンブルー等が挙げられる。上記有機色素以外に、コバルトブルー、ウルトラマリン、セルリアンブルー、プルシャンブルー、マンガニーズブルー等の無機色素も使用できる。
青色色素の好ましい具体例としては、ピグメントブルー１、ピグメントブルー１５、ピグメントブルー１６、ピグメントブルー２７、ピグメントブルー２９、ピグメントブルー６０、ピグメントブルー７６、ピグメントブルー８０等が挙げられる。
【００３３】
使用される緑色色素の例としては、フタロシアニングリーン、サップグリーン等の、シアニン、スクアリリウム、クロコニウム、ピリリウム等の構造を有する色素が挙げられる。フタロシアニン、スクアリリウム構造を有する色素が耐久性の観点から好ましい。上記有機色素以外に、ピリジャン、クロムオキサイドグルーン、コバルトグリーン、テールベルト、アースグリーン等の無機色素も使用できる。
緑色色素の好ましい具体例としては、ピグメントグリーン７、ピグメントグリーン８、ピグメントグリーン３６、ピグメントグリーン５０、ピグメントグリーン５８等が挙げられる。
【００３４】
使用される黄色色素の例としては、モノアゾイエロー、ジスアゾイエロー、ポリアゾイエロー、ベンズイミダゾロンイエロー、イソインドリノンイエロー等の、クマリン系、ニトロアニリン系、フェニルモノアゾ、キノフタロン、スチリル,ローダミン等の構造を有する色素が挙げられる。上記有機色素以外に、カドミウムイエロー、イエローオーカー、ニッケルチタンイエロー、ビスマスバナジウムイエロー、クロムイエロー等の無機色素も使用できる。
黄色色素の好ましい具体例としては、ピグメントイエロー１４、ピグメントイエロー７４、ピグメントイエロー８、ピグメントイエロー１１０、ピグメントイエロー１２９、ピグメントイエロー１３８、ピグメントイエロー１３９、ピグメントイエロー１５５、ピグメントイエロー１８０等が挙げられる。
【００３５】
なお、色素として、赤色色素、青色色素、黄色色素及び緑色色素以外の色素、例えば、紫色色素、橙色色素、茶色色素等も必要に応じて含有させることができる。
【００３６】
紫色色素の例としては、ジキサジンバイオレット、キナクリドンバイオレット等の、フタロシアニン、スクアリリウム、シアニン、ベンゾチアゾリウム等の構造を有する色素が挙げられる。上記有機色素以外に、コバルトバイオレット、マンガニーズバイオレット等の無機色素も使用できる。
【００３７】
橙色色素の例としては、ベンズイミダゾロンオレンジ等の、チオヒダントイン、シアニン、ローダミン等の構造を有する色素が挙げられる。上記有機色素以外に、カドミウムオレンジ、鉛丹、クロムバーミリオン等の無機色素も使用できる。
橙色色素の好ましい具体例としては、ピグメントオレンジ５、ピグメントオレンジ１３、ピグメントオレンジ１６、ピグメントオレンジ３４、ピグメントオレンジ３６、ピグメントオレンジ４３、ピグメントオレンジ６７、ピグメントオレンジ７１等が挙げられる。
【００３８】
次に、このように調製した遮光性樹脂を、カバー部材本体１０の一主面に、スクリーン印刷やフレキソ印刷等の印刷法により、遮光膜２０に対応するパターン形状に塗布し、次いで乾燥させて遮光性樹脂塗布層を形成する。塗布は、複数回に分けて実施してもよい。また、塗布に先立って、カバー部材本体１０に対する密着性を高めるために、カバー部材本体１０の一主面にヘキサメチルジシラザン（ＨＭＤＳ）等のカップリング剤による処理を行ってもよい。カップリング剤は、塗布する樹脂材料中に配合するようにしてもよい。
【００３９】
この後、遮光性樹脂塗布層を光照射または加熱により硬化させる。これにより、可視波長帯域乃至赤外波長帯域に透過波長帯域を有する遮光膜２０が形成される。
【００４０】
遮光膜２０は、ドライエッチング技術によっても形成できる。
この方法では、まず、カバー部材本体１０の一主面に全体に、上記遮光性樹脂を、スクリーン印刷やフレキソ印刷等の印刷法により塗布し、次いで乾燥させて遮光性樹脂塗布層を形成する。塗布は、複数回に分けて実施してもよい。また、塗布に先立って、カバー部材本体１０に対する密着性を高めるために、カバー部材本体１０の一主面にカップリング剤による処理を行ってもよい。カップリング剤は、塗布する樹脂材料中に配合するようにしてもよい。
【００４１】
次いで、遮光性樹脂塗布層を光照射または加熱により硬化させて遮光性樹脂層を形成した後、その表面にフォトレジストを塗布し、露光、現像を行って、遮光膜２０に対応するパターン形状のレジスト層を形成する。ここでいうパターン形状は、例えば、図１（ａ）に示すように、典型的には、カバー部材本体１０主面の周辺に備えられた枠状の形状とする場合が多い。その後、レジスト層をマスクとして、遮光性樹脂層にドライエッチング処理を施し、次いで、レジスト層を除去する。これにより、可視波長帯域乃至赤外波長帯域に透過波長帯域を有する遮光膜２０が形成される。なお、ドライエッチング処理の方法は特に限定されるものではないが、反応性イオンエッチング方法が好ましい。
【００４２】
さらに、樹脂に光硬化性樹脂を使用した場合には、遮光膜２０は、次のようにして形成することもできる。
すなわち、この方法では、ドライエッチング技術を適用した方法の場合と同様に、まず、カバー部材本体１０の一主面に全体に、上記遮光性樹脂を、スクリーン印刷やフレキソ印刷等の印刷法により塗布し乾燥させて遮光性樹脂塗布層を形成する。次いで、遮光膜２０に対応する位置を開口させたフォトマスクを介して遮光性樹脂塗布層に光を照射して、光が照射された部分の遮光性樹脂を硬化させる。この後、未照射部の光硬化性樹脂を現像により選択的に除去する。これにより可視波長帯域乃至赤外波長帯域に透過波長帯域を有する遮光膜２０が形成される。なお、現像は、ウエット現像、ドライ現像等が用いられる。ウエット現像の場合は、アルカリ性水溶液、水系現像液、有機溶剤等、光硬化性樹脂の種類に対応した現像液を用いて、ディップ方式、スプレー方式、ブラッシング、スラッピング等の公知の方法により行える。
【００４３】
（２）次に、例２の場合の遮光膜２０の形成方法を説明する。
この場合には、無機または有機色素及び赤外線吸収微粒子を樹脂に混合して、遮光性の樹脂を調製する。無機または有機色素には（１）で例示したものと同様のものを使用できる。また、赤外線吸収微粒子には、前述したようなＩＴＯ、ＡＴＯ、酸化タングステン等の微粒子が使用される。この遮光性樹脂にも、（１）の場合と同様、溶媒または分散媒を必要に応じて配合できる。
【００４４】
上記のような方法で形成される遮光膜２０の厚さは、１μｍ〜３０μｍの範囲が好ましく、１μｍ〜１０μｍの範囲がより好ましく、３μｍ〜１０μｍの範囲がより一層好ましい。
【００４５】
本実施形態のカバー部材においては、カバー部材本体１０の一主面に一体に形成された遮光膜２０が十分な遮光性を有しながら、遮光膜２０に入射する可視波長帯域乃至赤外波長帯域の光の一部が遮光膜２０及びカバー部材本体１０を透過するように構成されている。したがって、撮像素子を内蔵した撮像装置に使用したときに、遮光膜がいわゆる絞りとして十分に機能するとともに、撮像素子に接着固定する際は、遮光膜２０及びカバー部材本体１０を僅かに透過する光で撮像素子に対し精密に位置合わせできる。これにより、撮像装置の組み立て精度を向上させることができる。
【００４６】
なお、本実施形態では、図１（ａ）に示すように、カバー部材本体１０の平面形状は矩形状であり、遮光膜２０はその外周に沿って枠状に設けられているが、カバー部材本体１０は、例えば、円形状であってもよく、特に限定されるものではない。
【００４７】
以下、本実施形態のカバー部材１００のカバー部材本体１０を構成する透明基材、紫外・赤外光反射膜及び反射防止膜について詳述する。
【００４８】
透明基材は、可視波長帯域の光を透過するものであれば、その形状は特に限定されるものではなく、例えば、板状、フィルム状、ブロック状、レンズ状等が挙げられる。また、透明基材は、赤外線吸収ガラスや赤外線吸収剤を含有した樹脂であってもよい。
【００４９】
透明基材の構成材料としては、ガラス、水晶、ニオブ酸リチウム、サファイヤ等の結晶、ポリエチレンテレフタレート（ＰＥＴ）、ポリブチレンテレフタレート（ＰＢＴ）等のポリエステル樹脂、ポリエチレン、ポリプロピレン、エチレン酢酸ビニル共重合体等のポリオレフィン樹脂、ノルボルネン樹脂、ポリアクリレート、ポリメチルメタクリレート等のアクリル樹脂、ウレタン樹脂、塩化ビニル樹脂、フッ素樹脂、ポリカーボネート樹脂、ポリビニルブチラール樹脂、ポリビニルアルコール樹脂等が挙げられる。これらの材料は、紫外波長帯域及び赤外波長帯域の少なくとも一方に対して吸収特性を有するものであってもよい。
【００５０】
ガラスは、可視波長帯域で透明な材料から適宜選択して使用できる。例えば、ホウケイ酸ガラスは、加工が容易で、光学面における傷や異物等の発生を抑制できるために好ましく、アルカリ成分を含まないガラスは、接着性、耐候性等が良好なために好ましい。
【００５１】
また、ガラスとして、フツリン酸塩系ガラスやリン酸塩系ガラスにＣｕＯ等を添加した赤外波長帯域に吸収を有する光吸収型のガラスも使用できる。特に、ＣｕＯを添加したフツリン酸塩系ガラスもしくはリン酸塩系ガラスは、可視波長帯域の光に対し高い透過率を有するとともに、ＣｕＯが近赤外波長帯域の光を十分に吸収するため、良好な近赤外線カット機能を付与できる。
【００５２】
ＣｕＯを含有するフツリン酸塩系ガラスの具体例としては、質量％で、Ｐ２Ｏ５ ４６％〜７０％、ＭｇＦ２ ０％〜２５％、ＣａＦ２ ０％〜２５％、ＳｒＦ２ ０％〜２５％、ＬｉＦ ０％〜２０％、ＮａＦ ０％〜１０％、ＫＦ ０％〜１０％、ただし、ＬｉＦ、ＮａＦ、ＫＦの合量が１％〜３０％、ＡｌＦ３ ０．２％〜２０％、ＺｎＦ２ ２％〜１５％（ただし、フッ化物総合計量の５０％までを酸化物に置換可能）からなるフツリン酸塩系ガラス１００質量部に対して、ＣｕＯを０．１質量部〜５質量部、好ましくは０．３質量部〜２質量部含有させたものが挙げられる。市販品としては、ＮＦ−５０ガラス（旭硝子社製  商品名）等が例示される。
【００５３】
また、質量％で、Ｐ２Ｏ５ ２５％〜６０％、Ａｌ２ＯＦ３ １％〜１３％、ＭｇＯ １％〜１０％、ＣａＯ １％〜１６％、ＢａＯ １％〜２６％、ＳｒＯ ０％〜１６％、ＺｎＯ ０％〜１６％、Ｌｉ２Ｏ ０％〜１３％、Ｎａ２Ｏ ０％〜１０％、Ｋ２Ｏ ０％〜１１％、ＣｕＯ １％〜７％、ΣＲＯ（Ｒ=Ｍｇ、Ｃａ、Ｓｒ、Ｂａ） １５％〜４０％、ΣＲ’２Ｏ（Ｒ’=Ｌｉ、Ｎａ、Ｋ） ３％〜１８％（ただし、３９％モル量までのＯ２−イオンがＦで置換されている）からなるガラスが挙げられる。市販品としては、ＢＧ−６０、ＢＧ−６１（以上、ショット社製  商品名）等が例示される。
【００５４】
さらに、質量％で、Ｐ２Ｏ５ ５％〜４５％、ＡｌＦ３ １％〜３５％、ＲＦ（ＲはＬｉ、Ｎａ、Ｋ） ０％〜４０％、Ｒ’Ｆ２（Ｒ’はＭｇ、Ｃａ、Ｓｒ、Ｂａ、Ｐｂ、Ｚｎ） １０％〜７５％、Ｒ”Ｆｍ（Ｒ”はＬａ、Ｙ、Ｃｄ、Ｓｉ、Ｂ、Ｚｒ、Ｔａ、ｍはＲ”の原子価に相当する数） ０％〜１５％（ただし、フッ化物総合計量の７０％までを酸化物に置換可能）、およびＣｕＯ ０．２％〜１５％を含むガラスが挙げられる。
【００５５】
さらにまた、カチオン％で、Ｐ５＋ １１％〜４３％、Ａｌ３＋ １％〜２９％、Ｒカチオン（Ｍｇ、Ｃａ、Ｓｒ、Ｂａ、Ｐｂ、Ｚｎイオンの合量） １４％〜５０％、Ｒ’カチオン（Ｌｉ、Ｎａ、Ｋイオンの合量） ０％〜４３％、Ｒ”カチオン（Ｌａ、Ｙ、Ｇｄ、Ｓｉ、Ｂ、Ｚｒ、Ｔａイオンの合量） ０％〜８％、およびＣｕ２＋ ０．５％〜１３％を含み、さらにアニオン％でＦ− １７％〜８０％を含有するガラスが挙げられる。
【００５６】
あるいは、カチオン％で、Ｐ５＋ ２３％〜４１％、Ａｌ３＋ ４％〜１６％、Ｌｉ＋ １１％〜４０％、Ｎａ＋ ３％〜１３％、Ｒ２＋（Ｍｇ２＋、Ｃａ２＋、Ｓｒ２＋、Ｂａ２＋、Ｚｎ２＋の合量） １２％〜５３％、およびＣｕ２＋ ２．６％〜４．７％を含み、さらにアニオン％でＦ− ２５％〜４８％、およびＯ２− ５２％〜７５％を含むガラスが挙げられる。市販品としてはＣＤ５０００（ＨＯＹＡ社製、商品名）等が例示される。
【００５７】
ＣｕＯを含有するリン酸塩系ガラスの具体例としては、質量％で、Ｐ２Ｏ５ ７０％〜８５％、Ａｌ２Ｏ３ ８％〜１７％、Ｂ２Ｏ３ １％〜１０％、Ｌｉ２Ｏ ０％〜３％、Ｎａ２Ｏ ０％〜５％、Ｋ２Ｏ ０％〜５％、Ｌｉ２Ｏ＋Ｎａ２Ｏ＋Ｋ２Ｏ ０．１％〜５％、ＳｉＯ２ ０％〜３％からなるリン酸塩系ガラス１００質量部に対して、ＣｕＯを０．１質量部〜５質量部、好ましくは０．３質量部〜２質量部含有させたものが挙げられる。
【００５８】
透明基材の厚みは、特に限定されないが、小型化、軽量化を図る点からは、０．１ｍｍ〜３ｍｍの範囲が好ましく、０．１ｍｍ〜１ｍｍの範囲がより好ましい。
【００５９】
前述したように、透明基材には、その表面に紫外・赤外光反射／吸収膜や、反射防止膜が設けられていてもよい。紫外・赤外光反射膜は、低屈折率誘電体層と高屈折率誘電体層とをスパッタリング法や真空蒸着法等により交互に積層した誘電体多層膜から構成される。
【００６０】
低屈折率誘電体層を構成する材料としては、屈折率が１．６以下、好ましくは１．２〜１．６の材料が使用される。具体的には、シリカ（ＳｉＯ２）、アルミナ、フッ化ランタン、フッ化マグネシウム、六フッ化アルミニウムナトリウム等が使用される。また、高屈折率誘電体層を構成する材料としては、屈折率が１．７以上、好ましくは１．７〜２．５の材料が使用される。具体的には、チタニア（ＴｉＯ２）、ジルコニア、五酸化タンタル、五酸化ニオブ、酸化ランタン、イットリア、酸化亜鉛、硫化亜鉛等が使用される。なお、屈折率は、波長５５０ｎｍの光に対する屈折率をいう。
【００６１】
誘電体多層膜は、前述したスパッタリング法や真空蒸着法の他、イオンビーム法、イオンプレーティング法、ＣＶＤ法等によっても形成できる。スパッタリング法やイオンプレーティング法は、いわゆるプラズマ雰囲気処理であることから、透明基材に対する密着性を向上させることができる。
【００６２】
紫外・赤外光吸収膜は、赤外波長帯域の光を吸収する赤外線吸収剤及び／または紫外波長帯域の光を吸収する紫外線吸収剤を含む透明樹脂から構成される。
【００６３】
透明樹脂は、可視波長帯域の光を透過するものであればよく、例えば、アクリル樹脂、スチレン樹脂、ＡＢＳ樹脂、ＡＳ樹脂、ポリカーボネート樹脂、ポリオレフィン樹脂、ポリ塩化ビニル樹脂、アセテート系樹脂、セルロース系樹脂、ポリエステル樹脂、アリルエステル樹脂、ポリイミド樹脂、ポリアミド樹脂、ポリイミドエーテル樹脂、ポリアミドイミド樹脂、エポキシ樹脂、ウレタン樹脂、ウレア樹脂等が挙げられる。
【００６４】
また、赤外線吸収剤としては、ＩＴＯ、ＡＴＯ等の無機微粒子や、有機系色素等が挙げられる。透明樹脂には、赤外線吸収剤や紫外線吸収剤の他に、さらに、色調補正色素、レベリング剤、帯電防止剤、熱安定剤、酸化防止剤、分散剤、難燃剤、滑剤、可塑剤等が含有されていてもよい。
【００６５】
紫外・赤外光吸収膜は、例えば、透明樹脂、赤外線吸収剤及び／または紫外線吸収剤、並びに必要に応じて配合される他の添加剤を、分散媒または溶媒に分散または溶解させて塗工液を調製し、この塗工液を透明基材の主面に塗工し、乾燥させることにより形成できる。
【００６６】
分散媒または溶媒としては、水、アルコール、ケトン、エーテル、エステル、アルデヒド、アミン、脂肪族炭化水素、脂環族炭化水素、芳香族炭化水素等が挙げられる。これらは、１種を単独で用いてもよく、２種以上を混合して用いてもよい。塗工液には、必要に応じて分散剤を配合できる。
【００６７】
反射防止膜は、カバー部材１００に入射した光の反射を防止することにより透過率を向上させ、効率良く入射光を利用する機能を有するもので、従来より知られる材料及び方法により形成できる。具体的には、反射防止膜は、スパッタリング法、真空蒸着法、イオンビーム法、イオンプレーティング法、ＣＶＤ法等により形成したシリカ、チタニア、五酸化タンタル、フッ化マグネシウム、ジルコニア、アルミナ等の１層以上の膜や、ゾルゲル法、塗布法等により形成したシリカケート系、シリコーン系、フッ化メタクリレート系等から構成される。反射防止膜１３の厚みは、通常、１００ｎｍ〜６００ｎｍの範囲である。
【００６８】
（第２の実施形態）
図３は、第２の実施形態による撮像装置３０を概略的に示す断面図である。
図３に示すように、本実施形態の撮像装置３０は、固体撮像素子３１を内蔵したパッケージ３２、遮光膜を備えたカバー部材３３、レンズ３４、及びこれらを保持固定する筐体３５を有する。
【００６９】
固体撮像素子３１を内蔵したパッケージ３２、カバー部材３３、及びレンズ３４は、光軸ｘに沿って配置され、固体撮像素子３１上にカバー部材３３が配置され、その上方にレンズ３４が配置されている。固体撮像素子３１は、レンズ３４及びカバー部材３３を通過して入射してきた光を電気信号に変換する電子部品であり、例えばＣＣＤやＣＭＯＳ等である。本実施形態では、カバー部材３３として、第１の実施形態で示した、遮光膜２０を備えたカバー部材１００が、遮光膜２０がレンズ３４側に位置するように配置されている。図示はされていないが、この撮像装置３０には、必要に応じて、近赤外線カットフィルタ等の光学フィルタが配置される。通常、光学フィルタは、カバー部材３３とレンズ３４の間に配置される。光学フィルタとしては、近赤外線カットフィルタの他、ローパスフィルタ、ＮＤフィルタ、色調フィルタ、光増幅フィルタ等が挙げられる。
【００７０】
撮像装置３０においては、被写体側より入射した光は、レンズ３４、及びカバー部材３３（１００）を通って固体撮像素子３１に入射する。この入射した光を固体撮像素子３１が電気信号に変換し、画像信号として出力する。入射光は、遮光膜２０を備えたカバー部材１００を通過することで、適正な光量に調節されて固体撮像素子３１で受光される。
【００７１】
この撮像装置３０においては、カバー部材１００に一体に遮光膜２０が設けられている。この遮光膜２０は十分な遮光性を有するとともに、遮光膜２０に入射する可視波長帯域乃至赤外波長帯域の光の一部がカバー部材１００を透過するように構成されている。したがって、カバー部材１００を取り付ける際には、カバー部材１００を透過する光によって固体撮像素子３１の外縁を観察することができ、カバー部材１００と固体撮像素子３１の精密な位置合わせを行うことができる。これにより、撮像装置の組み立て精度が向上し、高品質、高信頼性の撮像装置を安定して製造することが可能となる。
【００７２】
なお、第２の実施形態による撮像装置３０は、１つのレンズが配置されているだけであるが、複数のレンズを備えるものであってもよく、また、前述したように、近赤外線カットフィルタ等の光学フィルタが配置されていてもよい。
【００７３】
以上、本発明のいくつかの実施形態を説明したが、本発明は、以上説明した実施の形態の記載内容に限定されるものではなく、本発明の要旨を逸脱しない範囲で適宜変更可能であることはいうまでもない。
【実施例】
【００７４】
次に、本発明を実施例によりさらに詳細に説明するが、本発明はこれらの実施例に何ら限定されない。なお、実施例における光学部材の透過スペクトルは、分光光度計（日立ハイテク社製  装置名：日立分光光度計Ｕ４１００）を用いて測定した。【００７５】
（実施例）
ジペンタエリスルトールヘキサアクリレート１００質量部に、顔料として、ピグメントレッド１７７、ピグメントレッド２５４、ピグメントレッド２２４、ピグメントレッド２０９、ピグメントレッド５２、及びピグメントグリーン７をそれぞれ２３．１質量部、１．８質量部、９．７質量部、０．８質量部、１２．９質量部及び５．１質量部を混合し、さらに光安定剤を加え、十分に撹拌して、樹脂組成物を調製した。【００７６】
次いで、上記樹脂組成物を、４０ｍｍ×４０ｍｍ×０．３ｍｍの角板状の、ＣｕＯ含有フツリン酸塩ガラス（旭硝子（株）製、商品名 ＮＦ−５０Ｔ）の一方の主面に、スクリーンマスクを介してスクリーン印刷により塗工し、紫外線を照射して硬化させ、厚さ４μｍの遮光膜を形成し、遮光膜付きカバー部材を製造した。【００７７】
得られた遮光膜付きカバーガラス（カバー部材）の遮光膜形成領域及び遮光膜形成外領域における格闘かスペクトルを測定した。結果を図４に示す。【００７８】
図４から明らかなように、遮光膜形成領域の透過スペクトルは、波長６００ｎｍ〜７００ｎｍの範囲に極大値（最大透過率）２．３％、平均透過率が約１．５％のピークを有しており、また、波長４００ｎｍ〜６００ｎｍの範囲では最大透過率が０．０１％以下であった。なお、本実施例において透過率が１％〜１０％の範囲を満たす波長は、６１０ｎｍ〜６８５ｎｍであり、透過波長帯域の幅は、８５ｎｍであった。この結果は、上記遮光膜が、光量の調節、迷光の抑制等、遮光膜として十分に機能しつつ、カバー部材を撮像素子上に取り付ける際は、可視光を照明とする顕微鏡を使用して精密な位置合わせが可能であり、精度の高い撮像装置の組み立てが可能であることを示している。
【産業上の利用可能性】
【００７９】
本発明の光学部材は、迷光を抑制する等、優れた遮光機能を有するとともに、撮像素子上に取り付ける際は、精密な位置合わせが可能であることから、デジタルスチルカメラ、デジタルビデオカメラ、携帯電話、ノート型パーソナルコンピュータ、ＰＤＡ等の情報機器に組み込まれる小型カメラ等の撮像装置に有用である。
【符号の説明】
【００８０】
１０…カバー部材本体、２０…遮光膜、３０…撮像装置、３１…固体撮像素子、３３…カバー部材、３４…レンズ、３５…筺体、１００…光学部材（カバー部材）。
【図１】
2015020076.tif 000003
【図２】
2015020076.tif 000004
【図３】
2015020076.tif 000005
【図４】
2015020076.tif 000006
【国際調査報告】
2015020076.tif 000007
2015020076.tif 000008
2015020076.tif 000009
2015020076.tif 000010